ПОЛИМЕРНЫЙ ПРОДУКТ ДЛЯ ПОВЫШЕНИЯ УДЕРЖАНИЯ ГИДРОФОБНЫХ ПРОКЛЕИВАЮЩИХ АГЕНТОВ ДЛЯ ПРОКЛЕЙКИ В МАССЕ ПРИ ПРОИЗВОДСТВЕ БУМАГИ ИЛИ КАРТОНА

1. Система для проклейки в массе при производстве бумаги или картона, которая включает
первый компонент - гидрофобный агент для проклейки в массе, выбранный из группы, состоящей из алкенил-янтарного ангидрида (ASA), димера алкилкетена (AKD), канифольных клеев, и их любой комбинации, и
второй компонент - водорастворимый полимерный продукт, включающий амфотерный полиакриламид, причем амфотерный полиакриламид имеет нейтральный или катионный суммарный заряд при рН 7, усредненную молекулярную массу 700000-18000000 г/моль и общую ионизацию 4-28 мол.%, причем амфотерный полиакриламид содержит сшивающий агент в количестве менее 0,002 мол.%,
при этом первый и второй компоненты подают в виде отдельных компонентов или в комбинации первого и второго компонента.
2. Система для проклейки в массе по п. 1, в которой водорастворимый полимерный продукт, содержащий амфотерный полиакриламид, растворяют в воде для получения водного рабочего раствора с величиной рН 2,5-6,5, предпочтительно 2,5-6, более предпочтительно 2,5-5.
3. Система для проклейки в массе по п. 1 или 2, в которой первый компонент приготавливают с использованием катионного крахмала, второго компонента или их комбинации.
4. Система для проклейки в массе по п. 2, в которой комбинацию первого и второго компонентов приготавливают путем эмульгирования первого компонента с водным рабочим раствором второго компонента.
5. Система для проклейки в массе по п. 3 или 4, в которой вязкость катионного крахмала или водного рабочего раствора второго компонента составляет максимум 250 мПас, предпочтительно максимум 200 мПас, более предпочтительно в диапазоне 100-200 мПас.
6. Система для проклейки в массе в соответствии с любым из предыдущих пунктов, в которой амфотерный полиакриламид имеет усредненную молекулярную массу в диапазоне 1000000-18000000 г/моль, предпочтительно 2500000-18000000 г/моль, более предпочтительно 3000000-18000000 г/моль, еще более предпочтительно 3500000-11000000 г/моль.
7. Система для проклейки в массе в соответствии с любым из предыдущих пунктов, в которой общая ионизация амфотерного полиакриламида находится в диапазоне 4-25 мол.%, предпочтительно 5-20 мол.%, более предпочтительно 6-15 мол.%, еще более предпочтительно 6-12 мол.%
8. Система для проклейки в массе в соответствии с любым из предыдущих пунктов, в которой амфотерный полиакриламид в полимерном продукте содержит 3-25 мол.%, предпочтительно 3-20 мол.%, более предпочтительно 4-12 мас.% структурных фрагментов, полученных из катионных мономеров, и 0,5-6 мас.%, предпочтительно 1-5 мол.%, более предпочтительно 1-3 мол.% структурных фрагментов, полученных из анионных мономеров.
9. Система для проклейки в массе в соответствии с любым из предыдущих пунктов, в которой 50-95%, предпочтительно 60-90%, более предпочтительно 70-85% заряженных фрагментов в амфотерном полиакриламиде являются катионными.
10. Система для проклейки в массе в соответствии с любым из предыдущих пунктов, в которой амфотерный полиакриламид имеет суммарный катионный заряд, измеренный при рН 7.
11. Система для проклейки в массе в соответствии с любым из предыдущих пунктов, в которой амфотерный полиакриламид представляет собой линейный полиакриламид.
12. Система для проклейки в массе в соответствии с любым из предыдущих пунктов, в которой содержание сшивающего агента а амфотерном полиакриламиде составляет менее 0,0005 мол.% и предпочтительно менее 0,0001 мол.%.
13. Система для проклейки в массе в соответствии с любым из предыдущих пунктов, в которой катионные фрагменты амфотерного полиакриламида образуются из мономеров, выбранных из следующих веществ: 2-(диметиламино)этилакрилат (ADAM), [2-(акрилоилокси)этил] триметиламмонийхлорид (ADAM-Cl), 2-(диметиламино)этилакрилат бензилхлорид, 2-(диметиламино)этилакрилат диметилсульфат, 2-диметиламиноэтилметакрилат (MADAM), [2-(метакрилоилокси)этил] триметиламмонийхлорид (MADAM-Cl), 2-диметиламиноэтилметакрилат диметилсульфат, [3-(акрилоиламино)пропил]триметиламмонийхлорид (АРТАС), [3-(метакрилоиламино)пропил]триметиламмонийхлорид (МАРТАС) и диаллилдиметиламмонийхлорид (DADMAC).
14. Система для проклейки в массе в соответствии с любым из предыдущих пунктов, в которой анионные фрагменты амфотерного полиакриламида образуются из мономеров, выбранных из ненасыщенных моно- или дикарбоновых кислот или сульфокислот, предпочтительно из ненасыщенных монокарбоновых кислот или сульфокислот, например, (мет)акриловой кислоты, и/или 2-акрилдамидо-2-метилпропансульфоной кислоты (AMPS).
15. Система для проклейки в массе в соответствии с любым из предыдущих пунктов, в которой содержание полимера в полимерном продукте составляет по меньшей мере 25 мас.%, предпочтительно по меньшей мере 60 мас.%.
16. Система для проклейки в массе в соответствии с любым из предыдущих пунктов, в которой система содержит водорастворимый полимерный продукт и гидрофобный проклеивающий агент в весовом соотношении 1:15-1,5:1, предпочтительно 1:10-1:2.
17. Способ изготовления бумаги или картона, в котором волокнистое полотно формуют из водной суспензии волокон и который включает получение водной суспензии волокон; необязательно разбавление водной суспензии волокон; подачу водной суспензии волокон в напорный ящик, слив водной суспензии волокон на проволочную сетку для формования влажного бумажного или картонного полотна, и прессование и сушку влажного бумажного или картонного полотна; при этом систему для проклейки в массе, в соответствии с любым из предыдущих пп. 1-16, добавляют по меньшей мере к части суспензии волокон.
18. Способ по п. 17, в котором первый компонент и водный рабочий раствор второго компонента системы для проклейки в массе добавляют отдельно в суспензию волокон.
19. Способ по п. 17, в котором первый компонент и водный рабочий раствор второго компонента системы для проклейки в массе объединяют перед добавлением в суспензию волокон.
20. Способ по п. 17 или 18, в котором по меньшей мере часть водного рабочего раствора второго компонента добавляют в часть суспензии волокон, содержащей суспензию брака после башни для брака и перед его сгустителем и сгущенный брак комбинируют с другими частями суспензии волокон.
21. Способ по любому из предыдущих пп. 17-20, в котором по меньшей мере часть водного рабочего раствора второго компонента добавляют в суспензию волокон с консистенцией свыше 20 г/л.
22. Способ по любому из предыдущих пп. 17-21, в котором по меньшей мере часть водного рабочего раствора второго компонента добавляют в суспензию волокон ближе к напорному ящику, до и/или после сита бумаго- или картоноделательной машины.
23. Способ по с любому из предыдущих пп. 17-22, в котором водную суспензию волокон подают в многослойный напорный ящик или по меньшей мере в два напорных ящика, в которых получают многослойное полотно из картона.
24. Способ по п. 23, в котором один или более слоев многослойного картона содержит системы для проклейки в массе.
25. Применение водорастворимого полимерного продукта, содержащего амфотерный полиакриламид который имеет нейтральный или катионный суммарный заряд при рН 7, усредненной молекулярную массу 700000-18000000 г/моль, общую ионизацию 4-28 мол.% и амфотерный полиакриламид содержит сшивающий агент менее 0,002 мол.%, для улучшения удержания гидрофобных проклеивающих агентов в массе, выбранных из группы, состоящей из алкенил-янтарного альдегида (ASA), димера алкилкетена (AKD), канифольных клеев и любой их комбинации, в процессе изготовления бумаги или картона, в котором волокнистое полотно формуют из водной суспензии волокон.
26. Бумажный или картонный продукт, включающий систему для проклейки в массе в соответствии с любым из предыдущих пп. 1-16.
60
27. Бумажный или картонный продукт по п. 26, в котором бумажный или картонный продукт имеет значение более низкое значение Cobb по меньшей мере на 5%, предпочтительно по меньшей мере на 8%, более предпочтительно по меньшей на 10% по сравнению с другой подобной бумагой или картоном, которые не содержат второй компонент системы для проклейки в массе.
60
60
28. Бумажный или картонный продукт по п. 26, в котором бумажный или картонный продукт имеет заданное значение Cobb и содержит меньше по меньшей мере на 5%, предпочтительно по меньшей мере на 10%, более предпочтительно по меньшей мере на 15% первого компонента системы для проклейки в массе по сравнению с другой подобной бумагой или картоном с заданным значением Cobb, которые не содержат второй компонент системы для проклейки в массе.